КОМПЛЕКСНАЯ ДОБАВКА ДЛЯ ПЕНОБЕТОННОЙ СМЕСИ
COMPLEX ADDITIVE FOR FOAM CONCRETE MIXTURE

Изобретение относится к строительным материалам и может быть использовано в качестве комплексной добавки в растворную смесь при производстве пенобетона.
Известна комплексная добавка в растворные смеси, содержащая алилозу и золь кремниевой кислоты (RU №2278839, С04В 22/08, опубл. 27.06.2006).
Недостатком указанной добавки является создание материала с недостаточно высокой прочностью на растяжение при изгибе.
2
Известна комплексная добавка в растворные смеси при приготовлении пенобетонной смеси, содержащая карбонат кальция, золь кремниевой кислоты, пенообразуюпгую добавку на протеиновой основе и хлорид натрия при следующем соотношении компонентов, мас. %: карбонат кальция с тонкостью помола 3000 см/г - 70,6-84,8; золь кремниевой кислоты - 4,6-6,0; пенообразующая добавка на протеиновой основе - 1,3-1,5; хлорид натрия - 9,3-21,9 (RU №2393127, С04В 22/08, опубл. 27.06.2006).
Недостатком указанной добавки является создание материала с недостаточно высокой прочностью на растяжение при изгибе.
3
Наиболее близкой к предлагаемому изобретению является комплексная добавка для пенобетонной смеси, содержащая пенообразующую добавку на протеиновой основе, карбонат кальция и хлорид натрия, также содержит золь гидроксида железа (III) при следующих соотношениях компонентов, мас. %: карбонат кальция, СаСО - 75,0-89,2; золь гидроксида железа (III) - 1,2-4,8; пенообразующая добавка на протеиновой основе - 0,85-1,1; хлорид натрия, NaCl - 4,9-22,95 (RU №2443647, С04В 22/06, С04В 38/10, С04В 103/60, опубл. 27.02.2011). Недостатком данной комплексной добавки в растворные смеси при приготовлении пенобетонной смеси является создание материала с недостаточной высокой прочностью на растяжение при изгибе.
Задачей данного изобретения является повышение прочности на растяжение при изгибе пенобетона.
4
2
Задача в предлагаемом решении достигается тем, что комплексная добавка для пенобетонной смеси, содержащая пенообразующую добавку на протеиновой основе Addiment SB 31L и электролит, содержит в качестве электролита семиводный сульфат магния, MgSO⋅7HO и дополнительно содержит крахмал при следующем соотношении компонентов, мас. %
- пенообразующая добавка
на протеиновой основе Addiment SB 31L
1,0-1,4
- семиводный сульфат магния MgSO<sub>4</sub>⋅7H<sub>2</sub>O
74,8-75,0
- крахмал
23,8-24,0
На дату подачи заявки, по мнению авторов и заявителя состав предлагаемой комплексной добавки, состоящей из пенообразующей добавки на протеиновой основе в сочетании с семиводным сульфатом магния и крахмалом не известен и данное техническое решение обладает мировой новизной.
4
2
Заявляемая совокупность существенных признаков проявляет новое свойство в присутствии комплексной добавки, состоящей из пенообразующей добавки на протеиновой основе Addiment SB 31L в сочетании с семиводным сульфатом магния, MgSO⋅7HO и крахмалом, а именно обеспечивает повышение прочности на растяжение при изгибе пенобетона, модифицированного предлагаемой комплексной добавкой.
По мнению авторов и заявителя изобретение соответствует критерию охранноспособности - изобретательский уровень.
Заявляемое изобретение промышленно применимо и может быть использовано для изготовления пенобетона повышенной прочности на растяжение при изгибе.
Пример конкретного выполнения.
Предлагаемую комплексную добавку для пенобетонной смеси вводят в растворную смесь, состоящую из портландцемента и песка, при следующих соотношениях компонентов добавки, мас. %:
- пенообразующая добавка
на протеиновой основе Addiment SB 31L
1,0-1,4
- семиводный сульфат магния MgSO<sub>4</sub>⋅7H<sub>2</sub>O
74,8-75,0
- крахмал
23,8-24,0
В качестве пенообразующей добавки на протеиновой основе использована добавка марки Addiment SB 31L (жидкость темно-коричневого цвета, основное активное вещество - протеингидролизат; область применения - в качестве добавки при производстве пенобетона) (Хитров А.В., автореферат на соискание уч. ст. д.т.н. «Технология и свойства пенобетона с учетом природы вводимой пены», СПб,: ПГУПС, 2006).
Ниже приведены результаты исследования при использовании предлагаемой комплексной добавки для пенобетонной смеси марки по средней плотности D600.
2
К растворной смеси состава, мас. % портландцемент М400Д0 - 74%, песок с удельной поверхностью 150 м/кг - 26,0% добавляют указанную комплексную добавку в количестве от 1,0 до 3,0% от массы цемента при водо-вяжущем отношении (В/В) равном 0,55 и подвижности растворной смеси, определяемой по расплыву конуса Сутгарда равном 24,0 см.
Полученную пенобетонную смесь, модифицированную предлагаемой комплексной добавкой тщательно перемешивают и укладывают в формы.
Образцы пенобетонной смеси марки по средней плотности D600, изготовленные с предлагаемой комплексной добавкой твердели в естественных условиях.
Определение прочности на растяжение при изгибе производилось в возрасте 28 суток в соответствии с ГОСТ 25485 при использовании растворной смеси следующего состава, мас. %:
- портландцемент М400Д0
74,0
- песок с удельной поверхностью 150 м<sup>2</sup>/кг
26,0
Результаты исследований представлены в таблице.
Анализ данных, представленных в таблице, свидетельствует о том, что использование указанной добавки обеспечивает повышение прочности на растяжение при изгибе более, чем на 100% относительно показателей прочности на растяжение при изгибе, достигаемых при использовании комплексной добавки по прототипу.